(57)【特許請求の範囲】
【請求項１】
たて糸（２）とよこ糸（３）とを筒状に織成した筒状織物（４）と、当該筒状織物（４）内にその長さ方向に対して平行に集束された、前記筒状織物（４）のたて糸（２）と同種の素材よりなる芯材（５）とよりなるロープ用ストランド（１）において、前記筒状織物（４）の織り組織が綾織り組織であり、且つ前記筒状織物（４）におけるたて糸（２）と芯材（５）との長さが、下記の式を満足することを特徴とする、ロープ用ストランド
【数２】
0006552246.tif 000004
Ｌ０  ：ストランドを切り出した単位長さ
Ｌ１  ：ストランドの単位長さ当たりの筒状織物のたて糸の織り込み長さ
Ｌ２  ：ストランドの単位長さ当たりの芯材の長さ
【請求項２】
前記筒状織物（４）のたて糸（２）及び芯材（５）が、高強度高弾性繊維よりなることを特徴とする、請求項１に記載のロープ用ストランド
【請求項３】
前記筒状織物（４）の織り組織が３／１綾織り組織であることを特徴とする、請求項１又は２に記載のロープ用ストランド
【請求項４】
前記筒状織物（４）が、環状織機で織成されていることを特徴とする、請求項１、２又は３に記載のロープ用ストランド
【請求項５】
請求項１、２、３又は４に記載のロープ用ストランド（１）を撚り合わせ、又は組み合わせてなることを特徴とする、ロープ
【発明の詳細な説明】
【技術分野】
【０００１】
本発明はロープ用ストランド及び当該ストランドを使用したロープに関するものであって、特に船舶を係留したり、海上構造物を海底から係留するための海洋リグ固定用のロープに関するものである。
【背景技術】
【０００２】
一般にロープは、複数の原糸を撚り合わせてヤーンを形成し、当該ヤーンをさらに複数本撚り合わせてストランドとし、さらに当該ストランドをより合わせ又は組み合わせてロープとしている。
【０００３】
三本のストランドを撚り合わせたものを三つ撚りロープ又は三つ打ちロープと称し、八本のストランドを組み合わせたものをクロスロープ又は八つ打ちロープと称している。さらに四本のストランドを撚り合わせた四つ打ちロープや、十二本または十六本組み合わせたロープも使用されている。
【０００４】
而してこれらのロープにおけるストランドとして、特開２０１４−１１１８５１号公報に見られるように、たて糸とよこ糸とを筒状に織成した筒状織物内に、複数の繊維を引き揃えた芯材を挿通したものが知られている。
【先行技術文献】
【特許文献】
【０００５】
【特許文献１】特開２０１４−１１１８５１号公報
【発明の概要】
【発明が解決しようとする課題】
【０００６】
しかしながら、前述の三つ撚りロープやクロスロープにおいては、ヤーンを形成するために原糸を二度・三度と繰り返して撚り合わせ、さらにそのヤーンを撚り合わせてストランドとし、さらに当該ストランドをより合わせ又は組み合わせることによりロープを形成している。
【０００７】
そのため最終的なストランド又はロープにおいては、個々の原糸が繰り返して撚られることにより、ロープの長さに対して原糸の長さが長くなり、ロープにテンションがかかったときの伸び率が大きいものとなると共に、繊維が本来有する引っ張り強さを十分に活かすことができなかった。
【０００８】
またロープの太さが大きくなるにつれて、ストランドを構成するヤーンの本数が増加し、ストランドの中心部と周辺部とでヤーンの長さが異なり、複数のヤーンの張力を合わせることが困難であり、繊維の強度の利用率が低下していた。
【０００９】
また前記公報に記載されたストランド又はロープにおいては、ストランドの芯材が略平行に延びているため、比較的強度の利用率が高いロープが得られているが、それでも十分とは言えなかった。特に破断時伸度が１０％未満であるような高機能繊維をストランドのたて糸として使用したような場合に問題がある。
【００１０】
本発明はかかる事情に鑑みなされたものであって、前記公報に記載された構造のストランド又はロープにおいて、強度の利用率がさらに高いロープを得ることを目的とするものである。
【課題を解決するための手段】
【００１１】
たて糸とよこ糸とを筒状に織成した筒状織物と、当該筒状織物内にその長さ方向に対して平行に集束された、前記筒状織物のたて糸と同種の素材よりなる芯材とよりなるロープ用ストランドにおいて、前記筒状織物の織り組織が綾織り組織であり、且つ前記筒状織物におけるたて糸と芯材との長さが、下記の式を満足することを特徴とする、ロープ用ストランド
【００１２】
【数１】
0006552246.tif 000002
Ｌ０  ：ストランドを切り出した単位長さ
Ｌ１  ：ストランドの単位長さ当たりの筒状織物のたて糸の織り込み長さ
Ｌ２  ：ストランドの単位長さ当たりの芯材の長さ
【００１３】
本発明のロープ用ストランドにおいては、前記筒状織物のたて糸及び芯材が、高強度高弾性繊維よりなることが好ましい。また前記筒状織物の織り組織が３／１綾織り組織であることが好ましい。また前記筒状織物は、環状織機で織成されていることが好ましい。
【００１４】
また本発明のロープは、上記記載のロープ用ストランドを撚り合わせ、又は組み合わせてなることを特徴とするものである。
【発明の効果】
【００１５】
本発明によれば、筒状織物のたて糸と芯材とのストランドを同種の繊維とし、その長さ方向に対する長さをほゞ等しくすることにより、筒状織物のたて糸をも効率的に強度に寄与させることができ、高い強度利用率を有するストランドとすることができ、ひいては強度の大きいロープを得ることができるのである。
【００１６】
また前記筒状織物を綾織り組織とすることにより、たて糸とよこ糸との交点をが少なくなり、当該たて糸と芯材との長さを揃えることが可能となり、さらにストランドの強度利用率を高めることができる。
【図面の簡単な説明】
【００１７】
【図１】本発明のストランドを示すものであって、（ａ）は中央縦断面図、（ｂ）は横断面図である。
【図２】本発明のロープを示すものであって、（ａ）は平面図、（ｂ）は横断面図である。
【発明を実施するための形態】
【００１８】
以下本発明を図面に基づいて説明する。図１は本発明のストランド１を示すものであって、たて糸２とよこ糸３とを筒状に織成した筒状織布４内に、その長さ方向に延びる芯材５が平行に挿通されており、前記筒状織布４の織り組織を３／１綾織り組織としたものである。そして筒状織布４のたて糸と、芯材とは同種の素材よりなっており、高強度高弾性繊維を使用するのが好ましい。
【００１９】
かかる高強度高弾性繊維としては、パラ型アラミド繊維、超高強力ポリエチレン繊維、ポリアリレート繊維、ポリベンズアゾール繊維、超高強力ポリビニルアルコール繊維などの繊維が適当である。
【００２０】
そして図２は本発明のロープ６を示すものであって、前記ストランド１を十二本組み合わせて、十二打ちのクロスロープとしたものである。なおこのロープ１は八つ打ちなどであっても良く、また三つ撚りなどのロープとすることも可能である。
【実施例】
【００２１】
次に、前記筒状織布４のたて糸２と芯材５とを同一の素材として、前記たて糸２の張力及び筒状織布４の組織を調整することにより、筒状織布４におけるたて糸２の織り込み長さを調節し、芯材５との長さのバランスを種々調整したストランド１を形成し、当該ストランド１及びそれを組み合わせたロープ６の強度を測定した。
【００２２】
而して前記たて糸２及び芯材５の素材として、高強度高弾性繊維として超高分子量ポリエチレン繊維を使用し、１７６０テックスの単糸を３本撚り合わせた糸条をヤーンとした。芯材５としては、当該ヤーンを１０３本使用した。
【００２３】
また筒状織布４としては前記ヤーンを５０本使用してたて糸２とし、それと１６５０テックスのポリエステル繊維を２本撚り合わせた糸条をよこ糸３として、当該たて糸２とよこ糸３とを３／１綾織り組織により筒状織布４を織成した。
【００２４】
而して前記芯材５としてのヤーンを引き込みながら、前記たて糸２とよこ糸３とを３／１綾織りにて筒状に織成して筒状織布４を形成し、筒状織布４内に芯材５を挿通した直径２０mmのストランド１を得た。また当該ストランド１を十二打ちのロープ６（ロープ径４８mm、ロープリード７倍）を作製した。
【００２５】
なお筒状織布４のよこ糸３の打ち込み密度を変えることにより、たて糸２の織り込み長さを調節したが、実施例２，３，４については、たて糸２のテンションウェイトを変更することによりたて糸２の張力を変え、たて糸２の織り込み長さを調節した。
【００２６】
試験のデータを表１に示す。ただし、「長さの差」は、ストランド１ｍ当たりの筒状織布４のたて糸２の平均長さと、芯材５のヤーンの平均長さとの差を測定した。またストランド及びロープの強度利用率は、超高分子量ポリエチレンの単糸の強度と使用単糸数との積に対する、ストランド及びロープの強度の割合を算出した。
【００２７】
【表１】
0006552246.tif 000003
【符号の説明】
【００２８】
１  ストランド
２  たて糸
３  よこ糸
４  筒状織布
５  芯材
６  ロープ
【図１】
0006552246.tif 000005
【図２】
0006552246.tif 000006